БИТУМНАЯ КОМПОЗИЦИЯ, ЭФФЕКТИВНАЯ ПРИ НИЗКОЙ ТЕМПЕРАТУРЕ И ПРИ ПРОМЕЖУТОЧНОЙ ТЕМПЕРАТУРЕ

1. Битумная композиция, содержащая:
(a) по меньшей мере один битум с пенетрацией иглы при 25°C, большей или равной 600 десятых миллиметра, причем значение 900 десятых миллиметра исключено,
(b) по меньшей мере один продутый битум с пенетрацией иглы при 25°С, составляющей от 10 до 50 десятых миллиметра, и
(c) по меньшей мере один полимер,
причем указанные значения пенетрации измерены согласно стандарту NF EN 1426.
2. Композиция по п. 1, в которой битум (а) имеет пенетрацию иглы при 25°С в интервале от 600 до 850 десятых миллиметра.
3. Композиция по п. 1 или п. 2, в которой масса продутого битума (b) составляет от 9% до 70% от полной массы указанной композиции, предпочтительно от 20% до 65%, более предпочтительно от 25% до 50%.
4. Композиция по п. 1, в которой битум (а) и продутый битум (b) выбраны из остатков вакуумной дистилляции остатков дистилляции при атмосферном давлении, образующихся при перегонке нефти.
5. Композиция по п. 1, дополнительно содержащая непродутый битум с пенетрацией иглы при 25°С от 10 до 50 десятых миллиметра и/или непродутый битум с пенетрацией иглы при 25°С от 50 до 300 десятых миллиметра, причем указанные значения пенетрации измерены согласно стандарту NF EN 1426.
6. Композиция по п. 1, содержащая от 1 до 10 мас. % полимера от полной массы указанной композиции, предпочтительно от 3% до 7%, более предпочтительно от 4% до 6%.
7. Композиция по п. 1, в которой полимер является сшивающимся.
8. Композиция по п. 1, в которой полимер выбран из эластомеров и/или пластомеров.
9. Композиция по п. 1, в которой полимер выбран из статистических сополимеров или блок-сополимеров моновинильного ароматического углеводорода и сопряженного диена.
10. Композиция по п. 9, в которой статистический сополимер или блок-сополимер моновинильного ароматического углеводорода и сопряженного диена является сополимером стирола и бутадиена.
11. Композиция по п. 1, дополнительно содержащая сшивающий агент.
12. Композиция по п. 11, в которой масса сшивающего агента составляет от 0,02% до 0,5% от полной массы указанной композиции, предпочтительно от 0,05% до 0,3%, более предпочтительно от 0,1% до 0,25%.
13. Композиция по п. 11, в которой сшивающий агент является серой, используемой самостоятельно или в смеси с ускорителями вулканизации.
14. Композиция по п. 1, отличающаяся тем, что указанная композиция содержит от 10 ч/млн до 1000 ч/млн (по массе) масла, улучшающего совместимость, типа минерального базового масла.
15. Композиция по п. 1 для улучшения характеристик износа при низкой температуре и при промежуточной температуре битумных композиций, предназначенных для покрытия дорог, шоссе и т.п.
16. Способ получения битумной композиции по любому из пп. 1-15, в котором одновременно или последовательно смешивают:
(a) по меньшей мере один битум с пенетрацией иглы при 25°С, большей или равной 600 десятых миллиметра, причем значение 900 десятых миллиметра исключено,
(b) по меньшей мере один продутый битум с пенетрацией иглы при 25°С, составляющей от 10 до 50 десятых миллиметра, и
(c) по меньшей мере один полимер,
причем указанные значения пенетрации измерены согласно стандарту NF EN 1426.
17. Способ по п. 16, включающий следующие этапы:
i) приготовление предварительной смеси путем смешивания:
(a) битума с пенетрацией иглы при 25°С, большей или равной 600 десятых миллиметра, причем величина 900 десятых миллиметра исключена,
(b) по меньшей мере одного продутого битума с пенетрацией иглы при 25°С от 10 до 50 десятых миллиметра,
причем указанная предварительная смесь имеет пенетрацию иглы при 25°С от 50 до 100 десятых миллиметра, более предпочтительно от 60 до 90 десятых миллиметра;
ii) одновременное или последовательное смешивание указанной предварительной смеси с битумом, имеющим пенетрацию иглы при 25°С, большую или равную 600 десятых миллиметра, причем значение 900 десятых миллиметра исключено, и по меньшей мере одним полимером,
причем указанные значения пенетрации измерены согласно стандарту NF EN 1426.
18. Способ по п. 16, включающий следующие этапы:
(i) приготовление предварительной смеси путем смешивания:
(a) битума с пенетрацией иглы при 25°С, большей или равной 600 десятых миллиметра, причем величина 900 десятых миллиметра исключена,
(b) по меньшей мере одного продутого битума с пенетрацией иглы при 25°С от 10 до 50 десятых миллиметра,
причем указанная предварительная смесь имеет пенетрацию иглы при 25°С от 80 до 150 десятых миллиметра, более предпочтительно от 90 до 130 десятых миллиметра;
ii) одновременное или последовательное смешивание указанной предварительной смеси с битумом, имеющим пенетрацию иглы при 25°С, большую или равную 600 десятых миллиметра, причем значение 900 десятых миллиметра исключено, и по меньшей мере одним полимером,
причем указанные значения пенетрации измерены согласно стандарту NF EN 1426.
19. Способ по п. 16, в котором температура во время смешивания битума с пенетрацией иглы при 25°С, большей или равной 600 десятых миллиметра, причем значение 900 десятых миллиметра исключено, продутого битума с пенетрацией иглы при 25°С от 10 до 50 десятых миллиметра, и полимера составляет от 135 до 210°С, предпочтительно от 150 до 195°С, более предпочтительно от 175 до 190°С.
20. Способ по любому из пп. 17 и 18, в котором температура во время предварительного смешивания и во время смешивания битума с пенетрацией иглы при 25°С, большей или равной 600 десятых миллиметра, причем значение 900 десятых миллиметра исключено, и полимера составляет от 135 до 210°С, предпочтительно от 150 до 195°С, более предпочтительно от 175 до 190°С.
21. Применение битумной композиции по любому из пп. 1-15 в дорожном строительстве, причем указанная композиция имеет пенетрацию иглы при 0°С, согласно стандартному российскому испытанию ГОСТ 11501-78, более 30 десятых миллиметра, предпочтительно более 32 десятых миллиметра, и пенетрацию иглы при 25°С, согласно стандарту NF EN 1426, от 60 до 90 десятых миллиметра, предпочтительно от 65 до 88 десятых миллиметра.
22. Битумное вяжущее, содержащее битумную композицию по любому из пп. 1-15.
23. Битумно-минеральная смесь, содержащая битумное вяжущее по п. 22, гранулят и необязательно мелкий наполнитель, песок, щебень.
24. Способ получения битумно-минеральной смеси по п. 23, в котором смешивают битумное вяжущее по п. 22 и гранулят при температуре от 170 до 190°С, более предпочтительно от 180 до 185°С.
25. Дороги или шоссе, покрытые битумно-минеральной смесью по п. 23 или приготовленной по п. 24.
26. Применение битумно-минеральной смеси по п. 23 или приготовленной по п. 24 для получения покрытий дорог или шоссе.